(57)【要約】【課題】  巻芯を用いて電極板中間品を巻き取る工程において、該電極板中間品に縦シワおよび巻き締りが生じ難い、電極板の製造方法を提供する。【解決手段】  活物質層が集電体の少なくとも一面に設けられている長尺の電極板中間品を、巻芯を用いて巻き取る工程を含む電極板の製造方法において、前記電極板中間品を、１０．１６〜２０．３２ｃｍの芯径を有する前記巻芯を用いて、２３５〜３０４Ｎの巻取り張力で巻き取る。【選択図】  図１
2006100201.tif 000002
【特許請求の範囲】
【請求項１】
活物質層が集電体の少なくとも一面に設けられている長尺の電極板中間品を、巻芯を用いて巻き取る工程を含む電極板の製造方法において、前記電極板中間品を、１１〜１４ｃｍの芯径を有する前記巻芯を用いて、２３５〜２５５Ｎの巻取り張力で巻き取ることを特徴とする、電極板の製造方法。
【請求項２】
活物質層が集電体の少なくとも一面に設けられている長尺の電極板中間品を、巻芯を用いて巻き取る工程を含む電極板の製造方法において、前記電極板中間品を、１５〜１８ｃｍの芯径を有する前記巻芯を用いて、２３５〜２８５Ｎの巻取り張力で巻き取ることを特徴とする、電極板の製造方法。
【請求項３】
活物質層が集電体の少なくとも一面に設けられている長尺の電極板中間品を、巻芯を用いて巻き取る工程を含む電極板の製造方法において、前記電極板中間品を、１９〜２２ｃｍの芯径を有する前記巻芯を用いて、２３５〜３０４Ｎの巻取り張力で巻き取ることを特徴とする、電極板の製造方法。
【発明の詳細な説明】
【技術分野】
【０００１】
本発明は、電極板の製造方法に関する。
【背景技術】
【０００２】
一般に、非水電解質液二次電池、電気二重層キャパシタ等の電極板は、集電体の少なくとも一面に活物質層を所定パターン状に断続的に設けた構成をとる。活物質層のパターンが存在しない非塗工部は、端子を取り付ける等の目的のために集電体が露出した部分である。
【０００３】
電極板は、集電体を準備し、活物質層用塗工組成物を調製し、該活物質層用塗工組成物を集電体に塗布することにより活物質層を形成し、乾燥し（コーティング工程）、必要に応じて該活物質層が形成された集電体をプレスし（プレス工程）、該プレスした集電体を所定の幅に切断し（スリット工程）、さらに、電極板を必要に応じて所定の長さに切断する（裁断工程）ことにより製造される。コーティング工程では、活物質層用塗工組成物を塗布した塗工部と塗布していない非塗工部を順次形成する間歇塗布方式が広く用いられている。
【０００４】
上記のようなコーティング工程、プレス工程、スリット工程を含む一連の製造プロセスを効率よく行うために、長尺の集電体を巻芯を中心にして巻き付けたロールを用いる。すなわち、集電体ロールをコーティング工程の搬送路上流に設けた供給装置に装着し、一方、別の巻芯（第二の巻芯）を、この搬送路下流側に設けた巻取装置に装着し、集電体を集電体ロールから繰り出し、該集電体上に間歇塗工を行い、塗膜を乾燥することで、活物質層が形成された集電体（電極板中間品とよぶ）を作製し、これを巻取装置により第二の巻芯に巻き取る。
【０００５】
次に、第二の巻芯に巻き取られた中間品ロールを、コーティング工程の巻取装置から取り外し、プレス工程の供給装置に装着し、一方、別の巻芯（第三の巻芯）を、この工程の巻取装置に装着し、電極板中間品を中間品ロールから繰り出し、プレス加工を行った後、巻取装置により第三の巻芯に巻き取る。なお、コーティング工程とプレス工程を連続した搬送路上で行うなど、一回の繰り出し・巻き取り作業の間で２つ以上の工程を行ってもよい。
【０００６】
次に、第三の巻芯に巻き取られた中間品ロールを、スリット工程の供給装置に装着し、中間品を中間品ロールから繰り出してスリット加工を行い、再び巻き取る。
【０００７】
上記主要な工程以外の工程でも、同様にして、ロールの装着、集電体又は電極板中間品の繰り出し、加工、巻き取りを行う。
【０００８】
ロールからの繰り出し作業と巻き取り作業を伴う各工程においては、電極板中間品を巻芯に巻き取る際、巻芯付近に巻き取られた電極板中間品（すなわち、電極板中間品の巻き始めから、巻き取られたロールがある程度の太さになるまでの部分）の非塗工部に縦シワが発生してしまう事がある。ここで、縦シワとは、長尺の集電体の長手方向に生じるシワのことをいう。
【０００９】
前記ロールを模式的に図示した図２を参照して説明すると、同テンションでロール１０２の巻取り径１０３が大きいものと小さいものとを巻き取る場合、小さいロールの方が巻取り面１０４のカーブがきつい（曲率が大きい）ため、ゆがみが生じ、縦シワが発生する。
また、一つのロール１０２の巻き取り工程のなかでは、巻き取り作業を開始した直後の巻取り径１０３がまだ小さい段階では、巻取り面１０４のカーブがきつい。そのため、巻き取り作業の開始直後において、巻芯付近に巻き取られた電極板中間品には縦シワが発生しやすい。
ここで、巻取り面１０４は、電極板中間品１０１が巻き取られたロール１０２の曲面を、巻取り径１０３は、巻芯１０５の中心軸から巻取り面１０４までの距離を意味する。
【００１０】
そこで、巻芯付近に巻き取られた電極板中間品の非塗工部に縦シワが入らないように、搬送装置の巻取り張力を緩めると、電極板中間品が蛇行して巻き取られてしまう可能性が生じる。
また、蛇行せずとも巻芯部の巻きが緩いため、長尺の集電体をコーティングして巻き取ったときに巻芯部付近がつぶれてしまい、電極板中間品の幅方向にシワ及び折れ曲がりが生じる。このシワ及び折れ曲がりを巻き締りという。塗工部では、集電体と集電体の間に活物質層の厚さ分だけ間隔を保って巻き取られ、その上から非塗工部がきつく巻き取られるため、巻芯付近に巻き取られた電極板中間品の塗工部と非塗工部との境界で巻き締りが特に発生しやすい。また、巻き締りは、塗工部と比較的長い非塗工部との境界となる塗工端にも発生しやすい。巻き締りは、特に、１つのロールの最初と最後に形成された塗工部の最端部に集中する傾向がある。
【００１１】
このような縦シワや巻き締りがコーティング工程における電極板中間体に発生してしまった場合、前記プレス工程において、該電極板中間体を圧延するプレスロールを傷つけてしまう可能性がある。
【００１２】
このような縦シワや巻き締りの防止策として、巻芯の芯径１０６を大きくして、巻き始めの段階から巻取り径１０３を大きくすることが考えられるが、芯径には規格があるため巻芯の芯径を大きくすることは、各工程間の互換性の点から困難である。上述したように、ロールはいくつかのラインや製造部門に転々と運ばれ、各工程の供給装置に装着して用いられる。その為、もしも巻芯の芯径を変更したい場合には、関連施設全てのロール装着部を巻芯の芯径に合わせて設計変更する必要が生じ、経済的な負担が大きすぎる。
【００１３】
また、別の防止策としては、巻芯への巻き始めからロールがかなり太くなるまでの長い部分を未塗工部のまま巻き取る方法や、或いは、巻芯への巻き始め部分に廃棄を当初から予定して塗工部を設け巻き取る方法がある。
【００１４】
しかしながら、これらの方法では、巻芯への巻き始め部分の長い未塗工部や、はじめたら廃棄予定の活物質層を設けた塗工部は製品として役に立たず、廃棄される。従って、製造原料のロスが大きく、製造コストがかかるという問題がある。
【発明の開示】
【発明が解決しようとする課題】
【００１５】
本発明は、上記の実状に鑑みて成し遂げられたものであり、その目的は、巻芯を用いて電極板中間品を巻き取る工程において、該電極板中間品に縦シワおよび巻き締りが生じ難い、電極板の製造方法を提供することにある。
【課題を解決するための手段】
【００１６】
本発明に係る電極板の第一の製造方法は、活物質層が集電体の少なくとも一面に設けられている長尺の電極板中間品を、巻芯を用いて巻き取る工程を含む電極板の製造方法において、前記電極板中間品を、１１〜１４ｃｍの芯径を有する前記巻芯を用いて、２３５〜２５５Ｎの巻取り張力で巻き取ることを特徴とする。
【００１７】
また、本発明に係る電極板の第二の製造方法は、活物質層が集電体の少なくとも一面に設けられている長尺の電極板中間品を、巻芯を用いて巻き取る工程を含む電極板の製造方法において、前記電極板中間品を、１５〜１８ｃｍの芯径を有する前記巻芯を用いて、２３５〜２８５Ｎの巻取り張力で巻き取ることを特徴とする。
【００１８】
また、本発明に係る電極板の第三の製造方法は、活物質層が集電体の少なくとも一面に設けられている長尺の電極板中間品を、巻芯を用いて巻き取る工程を含む電極板の製造方法において、前記電極板中間品を、１９〜２２ｃｍの芯径を有する前記巻芯を用いて、２３５〜３０４Ｎの巻取り張力で巻き取ることを特徴とする。
【発明の効果】
【００１９】
本発明によれば、活物質層が集電体の少なくとも一面に設けられている長尺の電極板中間品を、巻芯を用いて巻き取る工程において、巻芯の芯径に合わせて巻取り張力を特定範囲に調整することによって、該電極板中間品に縦シワおよび巻き締りが生じることを回避する。
【００２０】
したがって、縦シワや巻き締りを回避するためのみに必要で最終的に廃棄される部分、例えば、長い非塗工部や縦シワ防止用等の塗工部を、巻芯への巻き始め部分に設ける必要がないため、電極板製造材料のロス量を著しく削減することができ、製造コストを低減することができる。
【００２１】
また、本発明に係る製造方法において、巻芯の芯径は、規格に対応する範囲であるため、規格品の巻芯を用いて適切に電極板を製造でき、経済的な負担はほとんど発生しない。
【発明を実施するための最良の形態】
【００２２】
本発明に係る電極板の製造方法は、活物質層が集電体の少なくとも一面に設けられている長尺の電極板中間品を、巻芯を用いて巻き取る工程を含む電極板の製造方法において、巻き芯の芯径の寸法に合わせて巻取り張力を特定したものであり、以下の第一、第二及び第三の製造方法を含む。
すなわち第一の製造方法は、上記の巻き取り工程において電極板中間品を、１１〜１４ｃｍの芯径を有する前記巻芯を用いて、２３５〜２５５Ｎの巻取り張力で巻き取ることを特徴とする。
【００２３】
また、第二の製造方法は、上記の巻き取り工程において電極板中間品を、１５〜１８ｃｍの芯径を有する前記巻芯を用いて、２３５〜２８５Ｎの巻取り張力で巻き取ることを特徴とする。
【００２４】
また、第三の製造方法は、上記の巻き取り工程において電極板中間品を、１９〜２２ｃｍの芯径を有する前記巻芯を用いて、２３５〜３０４Ｎの巻取り張力で巻き取ることを特徴とする。
【００２５】
以下、本発明の実施の態様について、図面を参照しながら、詳細に説明する。
【００２６】
（基本構成）
本発明に係る電極板の製造方法における、活物質層が集電体の少なくとも一面に設けられている長尺の電極板中間品を、巻芯を用いて電極板中間品を巻き取る工程を、図１に模式的に図示する。
【００２７】
巻芯１ａを中心にして集電体２を巻いた集電体ロール３を装着した供給装置４から、集電体２が繰り出され、搬送路を移動してダイヘッド５ａ、５ｂにより活物質層用塗工組成物が塗布され、該塗布により形成された活物質層６が乾燥機７で乾燥される。この様に活物質層６を集電体２に形成した電極板中間品８はさらに下流側へ移動し、巻取装置９で巻芯１ｂを中心にして中間品ロール１０として巻き取られる。
【００２８】
（電極板中間品）
本発明における電極板中間品は、活物質層が集電体の少なくとも一面に設けられている、製造工程途中の中間製品であり、代表的には細長い連続シート状の電極板中間品である。
【００２９】
本発明により加工される正極用及び負極用の電極板中間品は、以下のようにして作製される。
【００３０】
電極板には非水電解質液二次電池用、電気二重層キャパシタ用等、様々な形態があるが、一般に、正極板中間品は、少なくとも正極活物質及び結着材を含有する正極活物質層用塗工組成物を集電体の一面側又は両面に塗布して、正極活物質層を形成することによって作製される。一方、負極板中間品は、少なくとも負極活物質及び結着材を含有する負極活物質層用塗工組成物を集電体の一面側又は両面に塗布して、負極活物質層を形成することによって作製される。
【００３１】
正極活物質としては、従来から非水電解質液二次電池用、電気二重層キャパシタ等の正極活物質として用いられている材料を用いることができる。例えば、非水電解液二次電池用電極板であれば、ＬｉＭｎ2Ｏ4（マンガン酸リチウム）、ＬｉＣｏＯ2（コバルト酸リチウム）若しくはＬｉＮｉＯ2（ニッケル酸リチウム）等のリチウム酸化物、又はＴｉＳ2、ＭｎＯ2、ＭｏＯ3もしくはＶ2Ｏ5等のカルコゲン化合物を例示することができる。特に、ＬｉＣｏＯ２を正極活物質として用い、炭素質材料を負極活物質として用いることにより、４ボルト程度の高い放電電圧を有するリチウム系２次電池が得られる。
【００３２】
一方、負極活物質としては、従来から非水電解質液二次電池用、電気二重層キャパシタ等の負極活物質として用いられている材料を用いることができる。例えば、非水電解液二次電池用電極板であれば、天然グラファイト、人造グラファイト、アモルファス炭素、カーボンブラック、又は、これらの成分に異種元素を添加したもののような炭素質材料が好んで用いられる。溶媒が有機系の場合には金属リチウム又はリチウム合金のようなリチウム含有金属が好適に用いられる。
【００３３】
正極活物質及び負極活物質は、塗工層中に均一に分散させるために、例えば、非水電解質液二次電池用電極板であれば、１〜１００μｍの範囲の粒径を有し、且つ平均粒径が約１０μｍの粉体であることが好ましい。これらの正極活物質及び負極用活物質は、それぞれ単独で用いてもよいし、２種以上を組み合わせて用いてもよい。
【００３４】
活物質層用塗工組成物中の正極又は負極活物質の配合割合は、例えば、非水電解質液二次電池用電極板であれば、溶剤を除く配合成分を基準（固形分基準）とした時に通常、９０〜９８．５重量％とするが、特に高容量化を図る点からは、９５．２〜９６．６重量％であることが好ましい。
【００３５】
結着材としては、従来から用いられているもの、例えば、非水電解質液二次電池用電極板であれば、熱可塑性樹脂、より具体的にはポリエステル樹脂、ポリアミド樹脂、ポリアクリル酸エステル樹脂、ポリカーボネート樹脂、ポリウレタン樹脂、セルロース樹脂、ポリオレフィン樹脂、ポリビニル樹脂、フッ素系樹脂又はポリイミド樹脂等を使用することができる。この際、反応性官能基を導入したアクリレートモノマー又はオリゴマーを結着材中に混入させることも可能である。そのほかにも、ゴム系の樹脂や、アクリル樹脂、ウレタン樹脂等の熱硬化性樹脂、アクリレートモノマー、アクリレートオリゴマー或いはそれらの混合物からなる電離放射線硬化性樹脂、上記各種の樹脂の混合物を使用することもできる。
【００３６】
活物質層用塗工組成物中の結着材の配合割合は、例えば、非水電解質液二次電池用電極板であれば、固形分基準で通常、０．５〜１０重量％、好ましくは２〜４重量％とするが、高容量化を図る点からは、１．６〜２．０重量％が好ましい。
【００３７】
正極又は負極活物質層用塗工組成物には、導電剤を添加しても良い。導電剤としては、例えば、非水電解質液二次電池用電極板であれば、グラファイト、カーボンブラック又はアセチレンブラック等の炭素質材料が必要に応じて用いられる。塗工組成物中の導電剤の配合割合は、例えば、非水電解質液二次電池用電極板であれば、通常、固形分基準で、１．５〜２．０重量％とする。
【００３８】
正極又は負極活物質層用塗工組成物を調製する溶剤としては、例えば、非水電解質液二次電池用電極板であれば、トルエン、メチルエチルケトン、Ｎ−メチル−２−ピロリドン或いはこれらの混合物のような有機溶剤を用いることができる。塗工組成物中の溶剤の割合は、例えば、非水電解質液二次電池用電極板であれば、通常、３０〜６０重量％、好ましくは４５〜５５重量％とし、塗工液をスラリー状に調製する。
【００３９】
正極又は負極活物質層用塗工組成物は、適宜選択した正極又は負極活物質、結着材、及び他の配合成分を適切な溶剤中にいれ、ホモジナイザー、ボールミル、サンドミル、ロールミル又はプラネタリーミキサー等の分散機により混合分散して、スラリー状に調製できる。
【００４０】
このようにして調製された正極又は負極活物質層用塗工組成物を、基体である集電体の一面又は両面に塗布、乾燥して正極又は負極活物質層を形成する。正極板の集電体としては、例えば、非水電解質液二次電池用電極板であれば、通常、アルミニウム箔が好ましく用いられる。一方、負極板の集電体としては、例えば、非水電解質液二次電池用電極板であれば、電解銅箔や圧延銅箔等の銅箔が好ましく用いられる。集電体の厚さは、例えば、非水電解質液二次電池用電極板であれば、通常、５〜５０μｍ程度とする。
【００４１】
正極又は負極活物質層用塗工組成物の塗布方法は、特に限定されないが、例えばスライドダイコート、コンマダイレクトコート、コンマリバースコート等のように、厚い塗工層を形成できる方法が適している。ただし、活物質層に求められる厚さが比較的薄い場合には、グラビアコートやグラビアリバースコート等により塗布してもよい。活物質層は、複数回塗布、乾燥を繰り返すことにより形成してもよい。
【００４２】
集電体上に、活物質層を設けた塗工部と、端子取り付け等の目的に利用される非塗工部を間歇的なパターン状に形成するには、例えば、ダイヘッドを機械的に制御しながら活物質層用塗工組成物を集電体上に塗工して塗工部と非塗工部のパターンを直接形成する。具体的には、塗工部又は非塗工部のパターンに合わせてダイヘッド及び／又は集電体を動かしながらダイヘッドからの活物質層用塗工組成物の吐出開始と吐出停止を繰り返したり、ダイヘッドの離脱と再接近を、活物質層用塗工組成物の吐出停止とその再開にそれぞれ同調させて繰り返せばよい。
【００４３】
乾燥工程における熱源としては、熱風、赤外線、マイクロ波、高周波、或いはそれらを組み合わせて利用できる。乾燥工程において集電体をサポートする金属ローラーや金属シートを加熱して放出させた熱によって乾燥してもよい。また、乾燥後、電子線又は放射線を照射することにより、結着材を架橋反応させて活物質層を得ることもできる。塗布と乾燥は、複数回繰り返してもよい。
【００４４】
このようにして得られる活物質層は、少なくとも正極又は負極活物質及び結着材を含有し、さらに必要に応じて導電剤やその他の成分を含有してなるものであり、乾燥後の活物質層に含有される各成分の配合割合は、活物質層用塗工組成物の固形分基準での配合割合と同じである。正極又は負極活物質層の塗工量は通常、２０〜３５０ｇ／ｍ２とし、その厚さは、乾燥、プレス後に通常１０〜２００μｍ、好ましくは５０〜１７０μｍの範囲にする。
【００４５】
（電極板中間品の繰り出し及び巻き取り）
本発明に係る電極板の製造方法においては、長尺の集電体を巻芯を中心にして巻き付けたロールを用いて、コーティング工程、プレス工程、スリット工程を含む一連の製造プロセスを効率よく行う。すなわち、図１に示すように、集電体ロール３をコーティング工程の搬送路上流に設けた供給部４の巻芯１ａに装着し、一方、別の巻芯１ｂを、この搬送路下流側に設けた巻取部９に装着し、集電体２を集電体ロール３から繰り出し、該集電体２上に間歇塗工を行い、塗膜を乾燥機７において乾燥することで、活物質層６が形成された電極板中間品８を作製し、これを巻取部９により巻芯１ｂに巻き取る。
【００４６】
次に、巻芯１ｂに巻き取られた中間品ロール１０を、コーティング工程の巻取部９から取り外し、プレス工程（図示せず）の供給部に装着し、一方、別の巻芯（第三の巻芯）を、この工程の巻取部に装着し、電極板中間品を中間品ロールから繰り出し、プレス加工を行った後、巻取部により第三の巻芯に巻き取る。なお、コーティング工程とプレス工程を連続した搬送路上で行うなど、一回の繰り出し・巻き取り作業の間で２つ以上の工程を行ってもよい。
【００４７】
次に、第三の巻芯に巻き取られた中間品ロールを、スリット工程の供給部に装着し、中間品を中間品ロールから繰り出してスリット加工を行い、再び巻き取る。上記主要な工程以外の工程でも、同様にして、ロールの装着、集電体又は電極板中間品の繰り出し、加工、巻き取りを行う。
【００４８】
本発明においては、上記の各工程において前記電極板中間品を巻き取るための巻取り張力を巻き芯の芯径に合わせて特定の範囲に調節する。
具体的には、巻き芯の芯径が１１〜１４ｃｍである場合には、前記巻取り張力が２３５〜２５５Ｎ（２４〜２６ｋｇｆ）の範囲となるように調節し、巻き芯の芯径が１５〜１８ｃｍである場合には、前記巻取り張力が２３５〜２８５Ｎ（２４〜２９ｋｇｆ）の範囲となるように調節し、前記芯径が１９〜２２ｃｍである場合には、前記巻取り張力が２３５〜３０４Ｎ（２４〜３１ｋｇｆ）の範囲となるように調節する。なお、搬送速度は通常、５〜５０ｍ／ｍｉｎ．とする。
【００４９】
上記芯径（巻芯の外径）のサイズ範囲は、広く用いられている巻芯の内径の規格に対応した範囲である。また、上記範囲の芯径と巻取り張力の組み合わせで電極板中間品を繰り出し・巻き取ると、上記電極板製造のどの工程においても、繰り出しおよび巻き取りの際に電極板中間品に縦シワおよび巻き締りが生じることを回避することができる。
【実施例】
【００５０】
本発明における、上述の芯径と巻取り張力の関係を実施例によって説明する。
【００５１】
（実施例１）
集電体として、幅６２０ｍｍ、厚さ１２μｍの長尺状の電解銅箔を用い、該集電体上に黒鉛とポリフッ化ビニリデンを９６／４の割合で混合した混合物をＮ−メチル−２−ピロリドンで分散した負極活物質層用塗工組成物を、乾燥時の両面単位面積当たりの塗工量が２４０ｇ／ｍ２となるように集電体の両面に間歇塗布して負極活物質層を形成し、電極板中間品を作製した。
そして、塗布を行った長尺状集電体の先頭から順次、表１に示す巻芯の芯径と巻取り張力の組み合わせで、前記電極板中間品を巻き取り、とりわけ集電体の始端部から先頭の塗工部に到達するまでの区間における、縦シワおよび巻き締りの発生の有無を確認した。その結果を表１に示す。
【００５２】
【表１】
2006100201.tif 000003
【００５３】
（実施例１の評価）
表１より、縦シワは、巻取り張力が過大になると発生することが分かる。例えば、巻芯の芯径が１０．８９ｃｍの場合、２４５Ｎ以上の巻取り張力において縦シワが発生した。しかし、巻芯の芯径が１３．０６ｃｍ、１７．２９ｃｍ、１９．０５ｃｍと大きくなるに従って、縦シワが発生しない巻取り張力の上限が２４５Ｎ、２７４．４Ｎ、２９４Ｎとそれぞれ上がった。これより、巻芯の芯径を大きくすると、縦シワが発生しない巻取り張力の上限が上がることが分かる。
【００５４】
一方、表１より、巻き締りは、巻取り張力が小さいと発生することが分かる。例えば、巻芯の芯径が１３．０６ｃｍ、１７．２９ｃｍ、１９．０５ｃｍの場合、いずれも２１５．６Ｎ以下の巻取り張力において巻き締りが発生し、２４５Ｎ以上の巻取り張力では巻き締りが発生しなかった。また、巻芯の芯径が１０．８９ｃｍの時は、全ての巻取り張力において、巻き締りが発生した。巻芯の芯径が１０．８９ｃｍでは巻取り径が小さいため、巻取り面の曲率が大きく、巻き締りが発生した。
【００５５】
表１より、縦シワと巻き締りの双方が発生しないのは、芯径が１３．０６ｃｍ（内径が４．５インチ）の巻芯を用いて、２４５Ｎ（２５ｋｇｆ）の巻取り張力で巻き取る場合、芯径が１７．２９ｃｍ（内径が６インチ）の巻芯を用いて、２４５（２５ｋｇｆ）および２７４．４（２８ｋｇｆ）の巻取り張力で巻き取る場合、芯径が１９．０５ｃｍ（内径が７．５インチ）の巻芯を用いて、２４５（２５ｋｇｆ）、２７４．４Ｎ（２８ｋｇｆ）および２９４Ｎ（３０ｋｇｆ）の巻取り張力で繰り出し、巻き取る場合であった。
【００５６】
上記のような電極板の製造方法、つまり、巻芯の芯径および巻取り張力の双方を特定範囲に調整して、活物質層が集電体の少なくとも一面に設けられている長尺の電極板中間品を、巻芯を用いて巻き取る工程を含む電極板の製造方法を用いることで、該電極板中間品に縦シワおよび巻き締りが生じることを回避できる。したがって、縦シワや巻き締りを回避するためのみに必要で最終的に廃棄される部分を、巻芯へ巻き始める部分に設ける必要がないため、電極板製造材料のロス量を著しく削減することができ、製造コストを低減することができる。
【００５７】
また、本発明に係る製造方法において、巻芯の芯径は、規格に対応する範囲であるため、規格品の巻芯を用いて適切に電極板を製造でき、経済的な負担はほとんど発生しない。
【図面の簡単な説明】
【００５８】
【図１】本発明における、電極板製造の一工程例を示す説明図である。
【図２】従来技術における、ロールを示す説明図である。
【符号の説明】
【００５９】
１（１ａ，１ｂ）  巻芯
２  集電体
３  集電体ロール
４  供給部
５（５ａ，５ｂ）  ダイヘッド
６  活物質層
７  乾燥機
８  電極板中間品
９  巻取部
１０  中間品ロール
１１  芯径
１０１  電極板中間品
１０２  ロール
１０３  巻取り径
１０４  巻取り面
１０５  巻芯
１０６  芯径
【図１】
2006100201.tif 000004
【図２】
2006100201.tif 000005